Brevet FR3128121A1 — publié le 20230421

STRUCTURE PHOTONIQUE POUR L’EXPRESSION DYNAMIQUE DE COULEURS ET D ’ EFFETS Une formulation photochromique comporte un matériau de noyau et une couche photochromique recouvrant le matériau de noyau et formant une particule. La couche photochromique peut comporter une pluralité de matériaux photochromiques, notamment un premier pigment photoréactif caractérisé par une réflectance diffuse réversible à une première longueur d’onde centrale en réponse à une irradiation par des photons d’une première longueur d’onde caractéristique, un deuxième pigment photoréactif caractérisé par une réflectance diffuse réversible à une deuxième longueur d’onde centrale en réponse à une irradiation par des photons d’une deuxième longueur d’onde caractéristique, et un troisième pigment photoréactif caractérisé par une réflectance diffuse réversible à une troisième longueur d’onde centrale et une quatrième longueur d’onde centrale en réponse à une irradiation par des photons d’une troisième longueur d’onde caractéristique. Figure pour l’abrégé : 1 STRUCTURE PHOTONIQUE POUR L’EXPRESSION DYNAMIQUE DE COULEURS ET D’EFFETS RÉSUMÉ Des procédés, des systèmes et des matériaux pour une application cosmétique photochromique intégrée sont décrits. Une formulation photochromique peut être ou comporter un matériau de noyau et une couche photochromique recouvrant le matériau de noyau et formant une particule centrée autour du matériau de noyau. Dans certains modes de réalisation, la couche photochromique peut être ou comporter une pluralité de matériaux photochromiques, comportant un premier pigment photoréactif caractérisé par une réflectance diffuse réversible à une première longueur d’onde centrale de 490 nm à 520 nm en réponse à une irradiation par des photons d’une première longueur d’onde caractéristique. La couche photochromique peut comporter un deuxième pigment photoréactif caractérisé par une réflectance diffuse réversible à une deuxième longueur d’onde centrale de 570 nm à 590 nm en réponse à une irradiation par des photons d’une deuxième longueur d’onde caractéristique. La couche photochromique peut également comporter un troisième pigment photoréactif caractérisé par une réflectance diffuse réversible à une troisième longueur d’onde centrale de 450 nm à 495 nm et une quatrième longueur d’onde centrale de 625 nm à 740 nm en réponse à une irradiation par des photons d’une troisième longueur d’onde caractéristique. La première longueur d’onde caractéristique, la deuxième longueur d’onde caractéristique et la troisième longueur d’onde caractéristique peuvent être identiques ou différentes. Dans certains modes de réalisation, le premier pigment photoréactif peut être ou comporter le 1,2-bis(2-méthyl-5-phényl-3-thiényl)-3,3,4,4,5,5-hexafluorocyclopentène. Le deuxième pigment photoréactif peut être ou comporter le 1,2-bis(2-méthyl-5-phényl-3-thiényl)-3,3,4,4,5,5-hexafluorocyclopentène. Le troisième pigment photoréactif peut être ou comporter le 1,2-bis(3-méthylbenzo(b)thiophèn-2-yl)perfluorocyclopentène. La couche photochromique peut être ou comporter des spiropyranes, des spirooxazines, des diaryléthènes, des azobenzènes, des quinones, des halogénures d’argent ou des halogénures de zinc. La couche photochromique peut être ou comporter DAE-0001, DAE-0012 et DAE-0068. Dans certains modes de réalisation, le matériau central peut être ou comporter un minéral réfléchissant. Le minéral réfléchissant peut être ou comporter du mica, de l’oxyde de titane ou de l’oxyde de silicium. La formulation photochromique peut comporter en outre une couche de régulation de chatoiement, interposée entre le matériau de noyau et la couche photochromique, dans laquelle la couche de régulation de chatoiement comporte un matériau photoréactif caractérisé par une transition de la transparence visible à l’opacité visible lorsqu’il est exposé à une irradiation d’une longueur d’onde caractéristique, l’opacité visible correspondant à une large réflectance dans le spectre visible. La transition de la transparence visible à l’opacité visible peut être progressive proportionnellement à une importance de l’irradiation. La particule peut être caractérisée par un diamètre inférieur ou égal à 20 micromètres. Une formulation photochromique peut être ou comporter un matériau de noyau et un matériau de couleur structurelle recouvrant le matériau de noyau formant une particule centrée autour du matériau de noyau. Dans certains modes de réalisation, le matériau de couleur structurelle peut être ou comporter un matériau de cristal photonique. Le matériau de cristal photonique peut être ou comporter un premier matériau de cristal photonique caractérisé par une première couleur structurelle dans la plage bleuâtre. Le matériau de cristal photonique peut être ou comporter un deuxième matériau de cristal photonique caractérisé par une deuxième couleur structurelle dans la plage verdâtre. Le matériau de cristal photonique peut être ou comporter un troisième matériau de cristal photonique caractérisé par une troisième couleur structurelle dans la plage rougeâtre. La formulation photochromique peut en outre comporter une pluralité de particules comportant la particule. La pluralité de particules peut comporter une première proportion de particules comprenant le premier matériau nanostructuré. La pluralité de particules peut comporter une deuxième proportion de particules comprenant le deuxième matériau nanostructuré. La pluralité de particules peut également comporter une troisième proportion de particules comprenant le troisième matériau nanostructuré. La première proportion, la deuxième proportion et la troisième proportion peuvent être sensiblement égales ou disparates. Dans certains modes de réalisation, le matériau de couleur structurelle peut comporter en outre une matrice photoréactive caractérisée par une transition de la transparence visible à l’opacité visible lorsqu’elle est exposée à une irradiation d’une longueur d’onde caractéristique associée à la couleur structurelle respective. Le matériau nanostructuré peut être ou comporter une pluralité d’amas poreux en suspension dans la matrice photoréactive. Les amas poreux peuvent être ou comporter une opale inverse formée à partir d’oxyde de silicium ou d’oxyde de titane. La formulation photochromique peut également comporter une couche de luminosité recouvrant la couche photochromique. La couche de luminosité comporte un matériau photoréactif caractérisé par une transition de la transparence visible à l’opacité visible lorsqu’il est exposé à une irradiation d’une longueur d’onde caractéristique, l’opacité visible correspondant à une large absorbance dans le spectre visible. La transition de la transparence visible à l’opacité visible peut être progressive proportionnellement à une importance de l’irradiation. La couche de luminosité peut être ou comporter du spiropyrane ou du naphtopyrane. Le matériau de noyau et le matériau de couleur structurelle peuvent être le même matériau ou des matériaux différents. Ce résumé est fourni pour présenter une sélection de concepts sous forme simplifiée qui sont décrits plus en détail ci-dessous dans la description détaillée. Ce résumé n’est pas destiné à identifier des particularités clés de l’objet revendiqué, ni à être utilisé comme une aide pour déterminer la portée de l’objet revendiqué. BRÈVE DESCRIPTION DES FIGURES La est une illustration schématique d’un mode de réalisation d’un système incorporant des capteurs et une source d’illumination pour l’application de dessins cosmétiques, en conformité avec divers modes de réalisation. La est une illustration schématique d’une représentation numérique d’un dessin cosmétique sous la forme d’un quadrillage polygonal comportant un tenseur de données de dessin dans une direction de face et une direction de petit angle, en conformité avec divers modes de réalisation. La est une illustration schématique d’une projection de modèle tridimensionnel du dessin cosmétique sur une cartographie de visage collectée à l’aide du système de la , en conformité avec divers modes de réalisation. La est une illustration schématique d’une formulation photochromique comportant une structure noyau-enveloppe, en conformité avec divers modes de réalisation. La est une illustration schématique de photo-modulation de la formulation photochromique de la , en conformité avec divers modes de réalisation. La décrit des aspects spectroscopiques du système de la , notamment des spectres d’intensité et des spectres d’absorbance pour trois sources d’illumination et trois matériaux photochromiques, en conformité avec divers modes de réalisation. La est une illustration schématique d’une formulation cosmétique sous illumination de face et sous illumination à petit angle pour produire des dessins polychromes, en conformité avec divers modes de réalisation. La est un organigramme qui illustre un exemple de procédé d’application d’un dessin cosmétique à l’aide du matériau photochromique de la , en conformité avec divers modes de réalisation. La est un schéma fonctionnel qui illustre des aspects d’un dispositif informatique illustratif approprié pour être utilisé comme dispositif informatique de la présente divulgation. Les aspects précédents et de nombreux avantages connexes de la présente divulgation seront plus facilement appréciés à mesure qu’ils seront mieux compris en référence à la description détaillée suivante, prise conjointement avec les dessins qui l’accompagnent. Dans les dessins susmentionnés, les références numériques identiques font référence à des parties identiques dans les différentes vues, sauf indication contraire. Toutes les instances d’un élément ne sont pas nécessairement marquées afin de simplifier les dessins, le cas échéant. Les dessins ne sont pas nécessairement à l’échelle, l’accent étant plutôt mis sur l’illustration des principes décrits. Formulation photochromique, comprenant : un matériau de noyau ; et une couche photochromique recouvrant le matériau de noyau et formant une particule centrée autour du matériau de noyau. Formulation photochromique selon la revendication 1, dans laquelle la couche photochromique comprend une pluralité de matériaux photochromiques, comportant : un premier pigment photoréactif caractérisé par une réflectance diffuse réversible à une première longueur d’onde centrale de 490 nm à 520 nm en réponse à une irradiation par des photons d’une première longueur d’onde caractéristique ; un deuxième pigment photoréactif caractérisé par une réflectance diffuse réversible à une deuxième longueur d’onde centrale de 570 nm à 590 nm en réponse à une irradiation par des photons d’une deuxième longueur d’onde caractéristique ; et un troisième pigment photoréactif caractérisé par une réflectance diffuse réversible à une troisième longueur d’onde centrale de 450 nm à 495 nm et une quatrième longueur d’onde centrale de 625 nm à 740 nm en réponse à une irradiation par des photons d’une troisième longueur d’onde caractéristique ; dans laquelle la première longueur d’onde caractéristique, la deuxième longueur d’onde caractéristique et la troisième longueur d’onde caractéristique sont différentes. Formulation photochromique selon la revendication 2, dans laquelle : le premier pigment photoréactif comprend du 1,2-bis(2-méthyl-5-phényl-3-thiényl)-3,3,4,4,5,5-hexafluorocyclopentène ; le deuxième pigment photoréactif comprend du 1,2-bis(2-méthyl-5-phényl-3-thiényl)-3,3,4,4,5,5-hexafluorocyclopentène ; et le troisième pigment photoréactif comprend du 1,2-bis(3-méthylbenzo(b)thiophèn-2-yl)perfluorocyclopentène. Formulation photochromique selon la revendication 1, dans laquelle la couche photochromique comprend des spiropyranes, des spirooxazines, des diaryléthènes, des azobenzènes, des quinones, des halogénures d’argent ou des halogénures de zinc. Formulation photochromique selon la revendication 4, dans laquelle la couche photochromique comprend DAE-0001, DAE-0012 et DAE-0068. Formulation photochromique selon la revendication 1, dans laquelle le matériau de noyau comprend un minéral réfléchissant. Formulation photochromique selon la revendication 6, dans laquelle le minéral réfléchissant comprend du mica, de l’oxyde de titane ou de l’oxyde de silicium. Formulation photochromique selon la revendication 6, comprenant en outre : une couche de régulation de chatoiement, interposée entre le matériau de noyau et la couche photochromique, dans laquelle la couche de régulation de chatoiement comporte un matériau photoréactif caractérisé par une transition de la transparence visible à l’opacité visible lorsqu’il est exposé à une irradiation d’une longueur d’onde caractéristique, l’opacité visible correspondant à une large réflectance dans le spectre visible. Formulation photochromique selon la revendication 8, dans laquelle la transition de la transparence visible à l’opacité visible est progressive proportionnellement à une importance de l’irradiation. Formulation photochromique selon la revendication 1, dans laquelle la particule est caractérisée par un diamètre inférieur ou égal à 20 micromètres.